КАТАЛИЗАТОР ГИДРОКРЕКИНГА И СПОСОБ ПОЛУЧЕНИЯ ОСНОВНОГО КОМПОНЕНТА ТОПЛИВА

1. Катализатор для гидрокрекинга парафиновых углеводородов, содержащий USY цеолит, производный NaY, который применяют как исходное соединение, и имеющий пик интенсивности 30 или менее, проявляющийся на 111 поверхности при изучении дифракцией рентгеновских лучей, и благородный металл группы VIII Периодической системы.
2. Катализатор по п.1, где средний размер частиц USY цеолита составляет 1,0 мкм или менее.
3. Катализатор по любому из пп.1 или 2, дополнительно содержащий аморфную твердую кислоту.
4. Катализатор по п.3, где аморфная твердая кислота представляет собой один тип или более типов кислот, выбранных из группы, состоящей из оксидов кремния-алюминия, кремния-циркония и алюминия-бора.
5. Катализатор по любому из пп.1 или 2, где содержание USY цеолита составляет от 0,1 до 15 мас.%.
6. Катализатор по п.3, где содержание USY цеолита составляет от 0,1 до 15 мас.%.
7. Катализатор по п.4, где содержание USY цеолита составляет от 0,1 до 15 мас.%.
8. Катализатор по п.3, где массовое соотношение аморфной твердой кислоты к USY цеолиту составляет 1 или более и 60 или менее.
9. Способ получения основного компонента топлива, включающий гидрокрекинг парафиновых углеводородов с применением катализатора, содержащего USY цеолит, производный из NaY, который применяют в качестве исходного соединения, и пик интенсивности 30 или менее, проявляющийся на 111 поверхности при изучении диффракцией рентгеновских лучей, и благородный металл группы VIII Периодической таблицы.